耐食性コーティング組成物であって、結合ポリマー該結合ポリマー内に分散しているリン酸アルミニウムを含み、該コーティング組成物が金属基材に適用される場合、該リン酸アルミニウムが非晶質リン酸アルミニウムから基本的に構成され、該コーティング組成物が、約1~25重量パーセントの範囲のリン酸アルミニウムを含み、該コーティング組成物が、該金属基材に適用されて水及び酸素と接触する場合、約50~500ppmの範囲の制御されたホスフェート送達を与える、前記耐食性コーティング組成物。前記コーティング組成物が、約1500ppm未満の総可溶物含量を有する、請求項1記載のコーティング組成物。前記コーティング組成物が、約400ppm未満の総可溶物含量を有する、請求項1記載のコーティング組成物。前記コーティング組成物が、約100~250ppmの総可溶物含量を有する、請求項1記載のコーティング組成物。前記結合ポリマーが、水性ポリマー及び溶剤系ポリマー及び無溶剤型ポリマーからなる群から選択される、請求項1記載のコーティング組成物。前記結合ポリマーが、ポリウレタン、ポリエステル、溶剤型エポキシ、無溶剤型エポキシ、水性エポキシ、エポキシコポリマー、アクリル、アクリルコポリマー、シリコーン、シリコーンコポリマー、ポリシロキサン、ポリシロキサンコポリマー、アルキド、及びこれらの組み合わせからなる群から選択される、請求項1記載のコーティング組成物。前記制御されたホスフェート送達が約100~200ppmである、請求項1記載のコーティング組成物。亜鉛、カルシウム、ストロンチウム、クロメート、ボレート、バリウム、マグネシウム、及びモリブデンからなる群から選択される成分をさらに含む、請求項1記載のコーティング組成物。前記非晶質リン酸アルミニウムがアルカリ金属を実質的に含まない、請求項1記載のコーティング組成物。前記リン酸アルミニウムが、最大約25重量パーセントの水の水吸着能力を有する、請求項1記載のコーティング組成物。前記非晶質リン酸アルミニウムが、アルミニウム原子に結合したヒドロキシル官能基を含む非晶質ヒドロキシリン酸アルミニウムである、請求項1記載のコーティング組成物。前記非晶質ヒドロキシリン酸アルミニウムの前記ヒドロキシル官能基が、前記結合ポリマー中の官能基と結合している化学系を含む、請求項11記載のコーティング組成物。前記ヒドロキシル官能基がPOHを含む、請求項11記載のコーティング組成物。前記非晶質リン酸アルミニウムがホスフェートアニオンを含み、ホスフェートの前記制御された送達がホスフェートアニオンの送達を含む、請求項1記載のコーティング組成物。前記非晶質リン酸アルミニウムがポリマー骨格を含む化学構造を有し、該非晶質リン酸アルミニウムが、該ポリマー骨格の内部と外側の両方でホスフェートアニオンを含む、請求項1記載のコーティング組成物。前記金属基材上に配置される、請求項1記載のコーティング組成物から形成されたプライマーコーティング。前記金属基材又はその上に配置されたプライマー層に接触している、請求項1記載のコーティング組成物から形成されたコーティング系のミッドコート又はトップコート。金属基材に適用され、硬化されてフィルムを形成するコーティング組成物を含む耐食性保護を与える系であって、該硬化したコーティング組成物が、結合ポリマー及びその中に分散している非晶質リン酸アルミニウム腐食防止顔料を含み、該非晶質リン酸アルミニウムが非晶質ヒドロキシリン酸アルミニウムを含み、該コーティング組成物が、該コーティング組成物の総重量に対して約1~25重量パーセントの範囲の前記非晶質リン酸アルミニウムを含み、該コーティング組成物が約500ppm未満のホスフェートアニオンの制御された送達を有する、前記系。前記腐食防止顔料が非晶質リン酸アルミニウムからなる、請求項18記載の系。前記コーティング組成物と前記金属基材の表面との間に置かれた不動態化フィルムを含み、該不動態化フィルムが、前記非晶質リン酸アルミニウム中に存在するリン酸ナトリウム塩と該金属基材から形成された反応生成物である、請求項18記載の系。前記結合ポリマーがエポキシを含み、前記非晶質リン酸アルミニウムが、硬化したフィルムに浸入する水を最大約25重量パーセント吸収及び又は吸着する、請求項18記載の系。前記コーティング組成物が、約1500ppm未満の総可溶物含量を有する、請求項18記載の系。前記コーティング組成物が、約800ppm未満の総可溶物含量を有する、請求項18記載の系。前記コーティング組成物が、約100~250ppmの総可溶物含量を有する、請求項18記載の系。前記非晶質リン酸アルミニウムが、その中にナトリウムが組み込まれた化学構造を含む、請求項18記載の系。前記非晶質リン酸アルミニウムが、その中にカルシウムが組み込まれた化学構造を含む、請求項18記載の系。前記非晶質ヒドロキシリン酸アルミニウム由来のヒドロキシル基が、前記結合ポリマーの好適な基に結合して、マトリックスの安定性及び水分バリアの増大を前記コーティング組成物に与える、請求項18記載の系。前記非晶質リン酸アルミニウムが、ポリマー骨格を含む化学構造を有し、該非晶質リン酸アルミニウムが、該ポリマー骨格の内部と外側の両方でホスフェートアニオンを含む、請求項18記載の系。前記結合ポリマーが、ポリウレタン、ポリエステル、溶剤型エポキシ、無溶剤型エポキシ、水性エポキシ、エポキシコポリマー、アクリル、アクリルコポリマー、シリコーン、シリコーンコポリマー、ポリシロキサン、ポリシロキサンコポリマー、アルキド、及びこれらの組み合わせからなる群から選択される、請求項18記載の系。前記コーティング組成物が、該コーティング組成物の総重量に対して5~15重量パーセントの前記非晶質リン酸アルミニウムを含み、約400ppm未満の総可溶物含量を有する、請求項18記載の系。前記非晶質リン酸アルミニウムがオルトリン酸塩である、請求項18記載の系。前記非晶質リン酸アルミニウムがアルカリ金属を実質的に含まない、請求項18記載の系。前記非晶質リン酸アルミニウムが、最大約25重量パーセントの水の水吸着能力を有する、請求項18記載の系。前記コーティング組成物が、前記金属基材上に配置されたプライマーコーティングである、請求項18記載の系。前記コーティング組成物が、前記金属基材上又は該金属基材上に配置されたプライマー層上に配置されたミッドコート又はトップコートコーティングである、請求項18記載の系。前記コーティング組成物が、100~200ppmのホスフェートアニオンの制御された送達を有する、請求項18記載の系。耐食性コーティング組成物を製造する方法であって、アルミニウム源を含む出発物質をリン源及びアルカリ溶液と合わせ、該合わせた出発物質を反応させて、非晶質リン酸アルミニウム沈殿を含む溶液を形成することにより非晶質リン酸アルミニウム腐食防止顔料を製造する工程該非晶質リン酸アルミニウム沈殿を処理して、総可溶物を約1500ppm未満に低下させる工程該沈殿を約300°C未満の温度で乾燥させる工程であって、該乾燥した沈殿が非晶質オルトリン酸アルミニウムを含む前記工程及び該非晶質オルトリン酸アルミニウムを結合ポリマーと混合して該コーティング組成物を形成する工程であって、該コーティング組成物が、約25重量パーセント未満の該コーティング組成物の総重量を含む前記工程;を含む、前記方法。前記処理工程が、前記非晶質リン酸アルミニウム沈殿を、該非晶質リン酸アルミニウム中の対象とするイオンを置換するように選択されたアルカリ土類金属と接触させることを含む、請求項37記載の方法。前記対象とするイオンがアルカリ金属である、請求項38記載の方法。前記対象とするイオンがナトリウムであり、前記アルカリ土類金属がカルシウム化合物を含む、請求項39記載の方法。前記カルシウム化合物が、水酸化カルシウム、Ca2である、請求項40記載の方法。前記処理工程の後で、前記沈殿がアルカリ金属を実質的に含まない、請求項37記載の方法。前記アルミニウム源が、アルミン酸ナトリウム、水酸化アルミニウム、硫酸アルミニウム、及びこれらの組み合わせからなる群から選択される、請求項37記載の方法。前記リン源がリン酸である、請求項37記載の方法。前記の合わせる工程が、最初に水酸化アルミニウムをリン酸と混合して酸性リン酸アルミニウムを形成すること、及び次いで、該酸性リン酸アルミニウムをアルミン酸ナトリウムと合わせて前記非晶質リン酸アルミニウムを形成することを含む、請求項37記載の方法。前記アルミン酸ナトリウムと合わせる工程の前に、前記酸性リン酸アルミニウムが、該アルミン酸ナトリウムがそれに加えられた後よりも高いPAlモル比を有する、請求項45記載の方法。前記処理工程の後で、前記非晶質リン酸アルミニウム沈殿が、約400ppm未満の総可溶物含量を有する、請求項37記載の方法。前記コーティング組成物が、50~500ppmのホスフェートアニオンの制御された送達を有する、請求項47記載の方法。前記非晶質オルトリン酸アルミニウムが非晶質ヒドロキシオルトリン酸アルミニウムであり、該非晶質ヒドロキシオルトリン酸アルミニウムがポリマー骨格を含む化学構造を有し、該非晶質ヒドロキシオルトリン酸アルミニウムが、該ポリマー骨格の内部と外側の両方で不動態化ホスフェートアニオンを含む、請求項37記載の方法。前記乾燥工程の後で、前記非晶質オルトリン酸アルミニウムが、最大約25重量パーセントの水の水吸着能力を有する、請求項37記載の方法。前記耐食性コーティング組成物を金属基材に適用し、該適用されたコーティング組成物を完全に硬化したフィルムに形成する工程をさらに含み、前記結合ポリマーが溶剤系であり、該硬化したフィルム中の前記非晶質オルトリン酸アルミニウムが、該フィルムに浸入する水を吸着及び又は吸収することと、不動態化ホスフェートアニオンを提供することとの両方により、該下にある基材の腐食を制御する、請求項37記載の方法。前記結合ポリマーがエポキシを含む、請求項51記載の方法。金属基材上に配置された、請求項37記載の方法により製造された前記耐食性コーティング組成物から形成されたプライマーコーティング。金属基材上又は該金属基材上に配置されたプライマー層上に配置された、請求項37記載の方法により製造された前記耐食性コーティング組成物から形成されたミッドコート又はトップコートコーティング。耐食性コーティング組成物を製造する方法であって、アルミン酸ナトリウム、リン酸、及び水酸化ナトリウムを含む出発物質を合わせて、オルトリン酸アルミニウム沈殿を含む溶液を形成することにより、非晶質オルトリン酸アルミニウム腐食防止顔料を製造する工程該沈殿を処理して、総可溶物のレベルを1500ppm未満に低減する工程該沈殿を約300°C未満の温度で乾燥させる工程であって、該乾燥した沈殿が非晶質オルトリン酸アルミニウムを含む前記工程該乾燥した非晶質オルトリン酸アルミニウムを、約001~25ミクロンの範囲の粒径を有するように分粒する工程及び該非晶質オルトリン酸アルミニウムを結合ポリマーと混合して、該コーティング組成物を形成する工程であって、該コーティング組成物が、約25重量パーセント未満の該コーティング組成物の総重量を含む前記工程;を含む、前記方法。前記結合ポリマーが溶剤系ポリマーを含み、前記コーティング組成物が金属基材に適用され、乾燥されて完全に硬化したフィルムを形成し、前記非晶質オルトリン酸アルミニウムが、該フィルムに浸入する水を吸収及び又は吸着することと、不動態化アニオンを生成することとの両方により腐食を制御する、請求項55記載の方法。前記結合ポリマーがエポキシポリマーを含む、請求項55記載の方法。前記処理工程が、アルカリ土類金属を使用するイオン交換プロセスを実施することを含む、請求項55記載の方法。前記アルカリ土類金属がカルシウム化合物である、請求項55記載の方法。前記処理工程の後で、前記沈殿がアルカリ金属を実質的に含まない、請求項55記載の方法。前記の合わせる工程の間、水酸化アルミニウムを前記出発物質にさらに加えることにより、PAlの比を低下させる、請求項55記載の方法。前記の合わせる工程の間、追加の水酸化ナトリウムを加えることにより生じる総可溶物の量を低下させる、請求項61記載の方法。前記の合わせる工程の間、前記沈殿リン酸アルミニウムが非晶質ヒドロキシオルトリン酸アルミニウムである、請求項55記載の方法。前記混合工程の間、前記非晶質リン酸アルミニウムがオルトリン酸塩である、請求項55記載の方法。前記非晶質オルトリン酸アルミニウムが、その化学構造内に組み込まれた1種以上のアルカリ金属を含む、請求項55記載の方法。前記の合わせる工程の間、アルミン酸ナトリウムが、約60秒から1時間の期間をかけてゆっくりと加えられる、請求項55記載の方法。前記の合わせる工程の間、前記出発物質が、約15~60分の期間、共に混合される、請求項55記載の方法。前記の合わせる工程の間、前記出発物質が、約25~200°Cの温度に付される、請求項55記載の方法。前記の合わせる工程の間、前記アルミン酸ナトリウムが、約10秒~30分の期間をかけてゆっくりと加えられ、約1~30分の期間、共に混合され、約25~200°Cの温度に付される、請求項55記載の方法。前記混合工程の間、前記非晶質オルトリン酸アルミニウムのヒドロキシル基が、前記結合ポリマーの好適な官能基と結合して、該結合ポリマー内に均一に分散した該非晶質オルトリン酸アルミニウムを含む安定なマトリックスを形成する、請求項55記載の方法。前記混合工程の間、前記結合ポリマーが、ポリウレタン、ポリエステル、溶剤型エポキシ、無溶剤型エポキシ、水性エポキシ、エポキシコポリマー、アクリル、アクリルコポリマー、シリコーン、シリコーンコポリマー、ポリシロキサン、ポリシロキサンコポリマー、アルキド、及びこれらの組み合わせからなる群から選択される、請求項55記載の方法。前記の合わせる工程が、最初に酸性オルトリン酸アルミニウムを形成し、次いでアルミン酸ナトリウムを、該酸性オルトリン酸アルミニウムに加えて、PAlのモル比を低下させることを含む、請求項55記載の方法。前記非晶質リン酸アルミニウムが非晶質ヒドロキシオルトリン酸アルミニウムであり、前記非晶質ヒドロキシリン酸アルミニウムがポリマー性骨格を含む化学構造を有し、該非晶質ヒドロキシオルトリン酸アルミニウムが、該ポリマー骨格の内部と外側の両方で不動態化ホスフェートアニオンを含む、請求項55記載の方法。耐食性コーティング組成物を製造する方法であって、アルミン酸ナトリウム、リン酸、及び水酸化ナトリウムを合わせ、該合わせた出発物質を、該反応生成物を処理しながら反応させて、オルトリン酸アルミニウム沈殿を含む溶液を形成することにより、非晶質オルトリン酸アルミニウム腐食防止顔料を製造する工程該沈殿を約300°C未満の温度で乾燥させる工程であって、該乾燥した沈殿が非晶質オルトリン酸アルミニウムを含む前記工程該乾燥した非晶質オルトリン酸アルミニウムを、約001~25ミクロンの範囲の粒径を有するように分粒する工程及び該非晶質オルトリン酸アルミニウムを結合ポリマーと混合して、該コーティング組成物を形成する工程であって、該コーティング組成物が約25重量パーセント未満の該コーティング組成物の総重量を含む前記工程;を含む、前記方法。前記処理工程が、前記沈殿から総可溶物を除去することを含む、請求項72記載の方法。前記処理工程が、アルカリ土類金属を使用するイオン交換プロセスを実施して、前記沈殿内の対象とするイオンを除去することを含む、請求項75記載の方法。前記アルカリ土類金属がカルシウム化合物であり、前記対象とするイオンがアルカリ金属を含む、請求項76記載の方法。前記の合わせる工程の間、前記オルトリン酸アルミニウム沈殿が、非晶質ヒドロキシオルトリン酸アルミニウムである、請求項74記載の方法。前記処理工程の後で、前記沈殿がアルカリ金属を実質的に含まない、請求項74記載の方法。前記製造工程の間、酸性オルトリン酸アルミニウムが最初に製造され、次いで、前記アルミン酸ナトリウムがそこに加えられて、PAlのモル比を低下させる、請求項74記載の方法。前記の合わせる工程の間、前記アルミン酸ナトリウムが、約60秒~30分の期間をかけてゆっくりと加えられる、請求項74記載の方法。前記の合わせる工程の間、前記出発物質が、約15~30分間の期間、共に混合される、請求項74記載の方法。前記の合わせる工程の間、前記出発物質が約25~200°Cの温度に付される、請求項74記載の方法。前記の合わせる工程の間、前記アルミン酸ナトリウムが、約10秒~30分の期間をかけてゆっくりと加えられ、約1~30分の期間、共に混合され、約25~200°Cの温度に付される、請求項74記載の方法。前記混合工程の間、前記非晶質オルトリン酸アルミニウムのヒドロキシル基が、前記結合ポリマーの好適な官能基と結合して、該結合ポリマー内に均一に分散した該非晶質オルトリン酸アルミニウムを含む安定なマトリックスを形成する、請求項74記載の方法。前記混合工程の間、前記結合ポリマーが、ポリウレタン、ポリエステル、溶剤型エポキシ、無溶剤型エポキシ、水性エポキシ、エポキシコポリマー、アクリル、アクリルコポリマー、シリコーン、シリコーンコポリマー、ポリシロキサン、ポリシロキサンコポリマー、アルキド、及びこれらの組み合わせからなる群から選択される、請求項74記載の方法。前記非晶質オルトリン酸アルミニウムがポリマー骨格を含む化学構造を有し、前記非晶質リン酸アルミニウムが、該ポリマー骨格の内部と外側の両方で不動態化ホスフェートアニオンを含む、請求項74記載の方法。詳細な説明耐食性コーティング組成物及びそれを製造する方法が本明細書に開示される。そのような耐食性コーティング組成物は、腐食を防止するための最適量の不動態化アニオン、例えばホスフェートアニオンの制御された放出送達と、制御された量の総可溶物とが組み合わさった所望の特徴を与えるように特に設計された、所望の量の非晶質リン酸アルミニウム腐食防止顔料を含むように配合されている。そのような特徴が合わさって、耐食性コーティング組成物が、フィルム及びコンポジットの完全性及び安定性を損なわずに、下にある金属基材表面に向上した程度の耐食性を与えることができ、それによりそのような向上した耐食性を、従来の耐食性コーティング組成物に比べて長い耐用寿命の間与える。これらの耐食性コーティング組成物に使用される非晶質リン酸アルミニウムは、そのようなコーティング組成物を形成するのに有用な種々の異なる結合ポリマー又は結合ポリマー系と高レベルの適合性を持つように特に設計されてもおり、それにより、いくつもの異なる最終使用産業における種々の最終使用用途のニーズ及び条件を満たすように耐食性コーティング組成物を配合する際の高度の柔軟性及び選択肢を与える。耐食性コーティング組成物は、異なる最終使用用途並びに他の因子により選択できる所望の結合ポリマーを含む。例の結合ポリマーには、公知の耐食性コーティング組成物を製造するのに現在使用されているものがあり、水性ポリマー、溶剤系ポリマー、及びこれらの組み合わせの一般群から選択できる。耐食性コーティング組成物を製造するのに有用な例の水性ポリマーには、アクリル及びアクリルコポリマー、アルキド、エポキシ、ポリウレタン、並びにシリコーン及びポリシロキサンポリマーがある。耐食性コーティング組成物を製造するのに有用な例の溶剤系及び又は非水性ポリマーには、アクリル及びアクリルコポリマー、エポキシ、ポリウレタン、シリコーン、ポリシロキサン、ポリエステル、及びアルキドがある。好ましい結合ポリマーには、アクリルコポリマーラテックス、アルキド、ポリウレタン、及びエポキシポリマーがある。例の実施態様において、耐食性コーティング組成物は、該コーティング組成物の総重量に基づいて、約15~75重量の範囲、好ましくは約20~60重量の範囲、より好ましくは約20~35重量の範囲の結合ポリマーを含む。約15重量未満の結合ポリマーを含む耐食性コーティング組成物は、所望の程度の耐食性を与えるのに必要であるよりも多量の腐食防止顔料を含むことがある。約75重量を超える結合ポリマーを含む耐食性コーティング組成物は、所望の程度の耐食性を与えるのに不十分である量の腐食防止顔料を含むことがある。特定の量の結合ポリマーが提供されてきたが、耐食性コーティング組成物を配合するのに使用される結合ポリマーの正確な量が、使用される結合ポリマーの種類、使用される防止顔料の種類及び若しくは量、並びに又は特定の最終使用用途、例えば、被覆されるべき基材及び基材に意図される腐食性の環境などの因子により変わることが理解できよう。耐食性コーティング組成物の製造に有用な腐食防止顔料は、リン酸塩含有化合物を含む。好ましいリン酸塩含有化合物は、リン酸アルミニウムである。この点で有用なリン酸アルミニウムには、非晶質リン酸アルミニウム、結晶質リン酸アルミニウム、及びこれらの組み合わせがある。好ましいリン酸アルミニウムは非晶質リン酸アルミニウムであり、最も好ましいリン酸アルミニウムは非晶質オルトリン酸アルミニウムである。非晶質リン酸アルミニウムは、拡散する水がコーティング中で顔料と接触する場合、金属基材に不動態化を与えるのに十分な量のホスフェートアニオンを放出することが示されたので、非晶質リン酸アルミニウムの使用が好ましい。さらに、硬化したフィルムが水と接触する場合、可溶物がそのフィルムの浸透圧による膨れである。非晶質ヒドロキシリン酸アルミニウムは、組成物内で均一な分散性を与え、分散液が配合物の貯蔵寿命の間安定のままであるので好ましい。非晶質ヒドロキシリン酸アルミニウムの水酸基含量は、配合物の結合ポリマーの好適な基、例えば、カルボキシル基、アミノ基、ヒドロキシル基、酸性基などとの水素結合を与えることによりマトリックスの安定性を与える独特な官能基である。この特徴は、非晶質ヒドロキシリン酸アルミニウムに独特であり、結晶性又は他の種類の非晶質リン酸塩には存在しない。複合体中のAlOH対AlOP比を調整することにより、共沈殿プロセスにおいて物質中に混入される二次成分の放出を制御することが可能である。そのような二次成分は、合成反応から生じるリン酸ナトリウム塩を含み得る。耐食性コーティング組成物は、最終用途に配置された場合腐食を防止するのに十分な量の不動態化アニオンを与えるように計算された特定量の防止顔料を含むように配合される。例の実施態様において、耐食性コーティング組成物は、コーティング組成物乾燥フィルムの総重量に対して、約3~25重量の範囲、好ましくは約5~15重量の範囲、より好ましくは約8~12重量の範囲の非晶質リン酸アルミニウムを含む。約3重量未満の非晶質リン酸アルミニウムを含む耐食性コーティング組成物は、所望の程度の耐食性を与えるには不十分である量を含むことがある。約25重量を超える非晶質リン酸アルミニウムを含む耐食性コーティング組成物は、所望の程度の耐食性を与えるのに必要であるより多い量を含むことがあり、そのような追加の量は、硬化したコーティングフィルムの長期の安定性及び又は完全性を損なうように作用し得る。特定の量の非晶質リン酸アルミニウムが与えられてきたが、耐食性コーティング組成物を配合するのに使用される正確な量の非晶質リン酸アルミニウムが、使用される結合ポリマーの種類及び若しくは量、並びに又は特定の最終使用用途、例えば、塗布すべき基材及び基材に意図される腐食環境などの因子により変わることが理解できよう。先に簡単に述べられたとおり、非晶質リン酸アルミニウムは、コーティング組成物が金属基材の表面に適用され、硬化フィルムに形成され、腐食環境に配置された場合、水及び酸素と接触すると、1種以上の不動態化アニオンの制御された放出又は送達を与えるように特に設計されている。時間が経つと、水水分は、適用されたコーティングフィルム中に移動又は拡散し、その水は、フィルム中で利用可能なホスフェート成分と接触する。そのような水との接触は、制御された方法で非晶質リン酸アルミニウムからのホスフェートアニオンの放出送達を促進する。これらのホスフェートアニオンは、下にある金属基材の表面又はその酸化物層中の鉄種と反応し、下にある金属表面を腐食から保護するバリアを形成するように作用する不動態膜をその上及びその中に形成する。これらの耐食性コーティング組成物を製造するのに使用される非晶質リン酸アルミニウムの特徴は、制御された量のホスフェートアニオンを放出送達するように設計されていることである。具体的には、そうでなくては有効フィルム耐用寿命を損ない得る他のコーティング硬化フィルム性能特性を犠牲にせずに、最適レベルの腐食保護を与えるように計算されたホスフェートアニオンの量を放出送達するには。例の実施態様において、非晶質リン酸アルミニウムは、最終使用用途に配置された硬化したフィルム中に存在する場合、約50~500ppm、好ましくは100~200ppmの範囲の不動態化ホスフェートアニオンを放出するように設計されている。送達すべき不動態化アニオンの量は、耐食性組成物の製造に使用される非晶質リン酸アルミニウムの装入量又は量、使用される結合ポリマーの種類、保護される金属基材の種類、及び最終使用用途に存在する腐食環境の種類などのいくつかの異なる因子による。好ましい実施態様において、保護される金属基材が鉄を含み、腐食環境が水、酸素、及び他の腐食性塩を含む場合、非晶質リン酸アルミニウムは、およそ160ppmの不動態化ホスフェートアニオンを放出するように設計される。約50ppm未満の不動態化アニオンの制御放出を有する非晶質リン酸アルミニウムは、腐食を防止するのに十分な量の不動態化アニオンを与えられないことがある。約500ppmより高い不動態化アニオンの制御放出を有する非晶質リン酸アルミニウムは、腐食を防止するのには十分なレベルを与えるが、硬化したフィルムに膨れ又は他の望ましくない効果を起こし得る多すぎる不動態化アニオンを与えることがあり、これは長期の完全性及び安定性を損なうことがあり、そのためコーティングの有効な耐用寿命を短くすることがある。制御されたレベル又は最低レベルの可溶物を有する耐食性コーティング組成物が設計される。本明細書では、可溶物及び非不動態化可溶物は、非晶質リン酸アルミニウム製造の副生成物として通常製造される物質を意味するように交換可能に使用され、ナトリウム、カリウム、及びリチウムなどのアルカリ金属、並びにサルフェート、クロリド、及びニトレートなどのアニオンを含み得るが、非晶質リン酸アルミニウム中に存在する不動態化アニオンを含まないように理解される。好ましい実施態様において、非不動態化可溶物の量は零である。非不動態化可溶物の最大量は250ppmである。そのような可溶物の存在が、確認されないままの場合、耐食性コーティング組成物及び又はそれから形成される硬化したフィルムの安定性及び又は完全性を損なうように作用することがあり、それによりその意図される耐用寿命に悪影響を与えることが発見された。例えば、そのような可溶物の存在は、特定の腐食環境に曝露される場合、望ましくない膨れ、基材からの離層、フィルム下の腐食、及び他の種類の望ましくないフィルム破断をもたらし、そのフィルム破断は下の金属基材表面を保護されないまま曝露するように作用することが見いだされた。例の実施態様において、耐食性コーティング組成物が、約1パーセント未満の総可溶物、すなわちホスフェート不動態化アニオンを含む可溶物を、好ましくは約1500ppm未満の総可溶物を、より好ましくは約400ppm未満の総可溶物を含むことが望ましい。例の実施態様において、耐食性コーティング組成物は、約50~800ppmの範囲の総可溶物、好ましくは約100~250ppmの範囲の総可溶物を含む。約1500ppm未満の総可溶物を含む耐食性コーティング組成物は、最終使用腐食環境に曝露された場合、膨れ又は他の望ましくないフィルム事象を示さない硬化したフィルムを生み出し、それにより有効耐用寿命を延ばすように作用する。したがって、耐食性コーティング組成物の特徴は、不動態化アニオンの制御放出を与えるほかに、意図される耐用寿命を確実にするために低減された量の総可溶物を有するように特に設計されている点である。製造方法一般的に、非晶質リン酸アルミニウムは、核形成カチオンがアルミニウムのみであるか、又はカルシウム、マグネシウム、バリウムなどの他の多価カチオンと組み合わせたアルミニウムであるホスフェート複合体である。ホスフェート複合体は、水酸化アルミニウム、水酸化マグネシウム、水酸化カルシウム、硫酸アルミニウムなどの好適な塩を、塩の完全な溶解を達成するモル量でリン酸に溶解させることにより製造される。ホスフェート複合体は、水酸化ナトリウム、水酸化カリウム、水酸化アンモニウム、アルミン酸ナトリウム、アルミン酸カリウムなどのアルカリ性溶液又は塩基による中和により、酸性溶液から沈殿する。生じる沈殿した固体の組成は、金属とホスフェートアニオンの比に依存する。沈殿した複合体、すなわち、非晶質リン酸アルミニウムの性質は、塩の酸への溶解の間に利用される処理パラメーター及び沈殿中和の条件、例えば、中和剤の選択、温度、反応物の添加の順序、反応物の添加の速度、並びに撹拌の程度及び期間に依存する。そのため、耐食性コーティング組成物に含まれる非晶質リン酸アルミニウムは、制御された物質の送達、温度、撹拌、及びpHの特定の条件下で、アルミニウム源及びリン源を含む選択された出発物質を合わせることにより、沈殿生成物として製造される。出発物質及び処理条件の賢明な選択により、所望の不動態化アニオン含量、該不動態化アニオンの制御された送達放出、及び所望の低減された総可溶物の組み合わされて設計された上述の性質を生み出す目的で意図的に作り出された物質含量及び化学構造を有する非晶質リン酸アルミニウムが生じる。沈殿により非晶質リン酸アルミニウムを形成するのに有用なアルミニウム源には、塩化アルミニウム、硝酸アルミニウム、硫酸アルミニウムなどのアルミニウム塩がある。沈殿により非晶質リン酸アルミニウムを形成するのに有用なアルミニウム源には、アルミン酸ナトリウムなどのアルミン酸化合物、水酸化アルミニウム、又は金属形態のアルミニウムもある。沈殿により非晶質リン酸アルミニウムを形成するのに有用なリン源には、リン酸、及びオルトリン酸塩又はポリリン酸塩としてのリンの塩がある。アルカリ溶液を使用して、pHを制御するか、又は主成分の反応を中和する。例の実施態様において、アルカリ溶液は、水酸化アンモニウム、水酸化ナトリウム、炭酸ナトリウム、及びこれらの組み合わせを含み得る。例の実施態様において、水酸化ナトリウムがアルカリ溶液として使用される。有用なアルミニウム源、ホスフェート源、及びアルカリ源には、それぞれ引用によりその全体として本明細書に組み込まれる米国公開特許第20060045831号及び同第20080038556号に開示されているものがある。非晶質リン酸アルミニウムは、上述の物質の選択的な組み合わせにより製造できる。下記の選択された製造方法は、例として以下に与えられるが、具体的に開示されたものとは別の他の製造方法も利用され得ることが理解できよう。製造の硫酸アルミニウム法例の実施態様において、上述の設計された性質を有する非晶質リン酸アルミニウムは、米国公開特許第20060045831号に開示されているとおり硫酸アルミニウム、リン酸、及び水酸化ナトリウムを合わせることにより製造される。この例のプロセスに利用される処理工程は、一般的に下記を含むリン酸の希釈溶液、硫酸アルミニウムの希釈溶液、及び水酸化ナトリウム又は水酸化アンモニウムの希釈溶液などの主な試薬を製造することスロッシングシステム並びに反応時間を制御すること。この例のプロセスにおける主な試薬は、下記のとおり製造できる。リンの源は、浄化され変色した、任意の出所からの肥料グレードのリン酸である。例えば、およそ54のP2O5を含む市販のリン酸を、化学処理し、かつ又は処理された水で希釈すると、およそ20のP2O5濃度になり得る。この例のプロセスに有用な他の試薬は市販の硫酸アルミニウムであり、アルミナと濃硫酸との反応により得ることができ、浄化されておよそ28の濃度のAl2O3で保存される。反応が好ましい速度論を持つためには、硫酸アルミニウムは、およそ50のAl2O3で処理された水で希釈される。反応の中和は、種々の濃度で商業的に購入可能な水酸化ナトリウム溶液により実施される。およそ50の濃度のNaOHを購入して希釈できる。例えば、最初の試薬が混合される反応の第一フェーズにおいて、水酸化ナトリウムをおよそ20のNaOHの濃度で使用できる。反応の第二フェーズにおいて、生成物の酸性度を微調整するために、およそ50のNaOHの水酸化ナトリウム溶液を使用できる。代わりとなる中和剤として、水酸化アンモニウム又は炭酸ナトリウムを使用できる。この例のプロセスにおいて、化学反応は、非晶質オルトリン酸アルミニウム又はオルトリン酸アルミニウム3又はAl3の形成をもたらす。該反応は、3種の試薬、すなわち、リン酸溶液、硫酸アルミニウム溶液、及び水酸化ナトリウム溶液の混合により実施される。該試薬は、典型的にはスロッシングシステムを含む反応器に、約30分の期間の間に加えられる。反応器への試薬の添加の間、該混合物のpHは、40~45の範囲に、反応温度は35°C~40°Cに制御される。該反応は、試薬混合の約15分後に完了する。この期間に、該混合物のpHは、より希釈された水酸化ナトリウムの添加により50に調整することができる。この例のプロセスにおいて、温度は、好ましくは、およそ40°Cより低く維持される。反応の終わりに、形成された懸濁液は、約081~121のPAlモル比を含むはずである。上述のとおり、耐食性コーティング組成物中の本明細書において使用される非晶質リン酸アルミニウムの特徴は、低減された総可溶物含量を有するように設計されることである。所望の低い総可溶物含量は、1つ以上の異なる加工又は処理工程の間に達成できる。例の実施態様において、イオン交換処理工程が利用されて、非晶質リン酸アルミニウム中の望ましくない総可溶物の含量が低減される。イオン交換プロセスは、沈殿の形成とは別でその後の工程として実施されるか、又は沈殿の形成の間に主な試薬を反応させる工程の間にその場で実施されるかのいずれかで実施できる。例の実施態様において、イオン交換プロセスは、主な試薬を合わせる、かつ又は混合する間に、所望のイオン交換物質を反応器に送達することにより、非晶質リン酸アルミニウムのその場での形成の間に実施される。例の実施態様において、イオン交換物質は、非晶質リン酸アルミニウム中の望ましくない対象とするイオンと置換又は交換することが意図されるアルカリ土類金属を含む化合物を含む。例の実施態様において、このように処理される非晶質リン酸アルミニウムは、実質的にアルカリ金属を含まない。選択されるイオン交換物質の種類は、可溶物の望ましくない存在を減らすことに加え、非晶質リン酸アルミニウムの化学構造に影響を与えることがあり、その構造は、制御された不動態化アニオンの送達の設計された性質に影響を及ぼし得ることが発見された。非晶質リン酸アルミニウム中の望ましくないイオンがナトリウムである例の実施態様において、イオン交換物質がCa2を含むことが望ましい。イオン交換物質としてCa2を使用する特徴は、カルシウムイオンが、非晶質リン酸アルミニウム中のナトリウムイオンを置換するように作用し、望ましくない可溶物の量を低減することと、非晶質リン酸アルミニウムの化学構造の変化を起こすことの両方の効果を有することである。具体的には、二価カルシウムイオンの存在は、非晶質リン酸アルミニウム内の鎖の伸長を有利にして促進するように作用するが、その鎖の伸長は、核形成プロセスの間に小さい粒子の凝集によりばらつきのない粒径を生み出すことを助け、それにより、得られる固体中の微粒子の低減につながるので望ましい。或いは、イオン交換プロセスは、沈殿形成後に実施される。これは、反応器内又は反応器の外側で沈殿が反応溶液中で浮遊物として存在する間に実施できるか、又は、例えば濾過プロセスなどにより、沈殿が溶液から分離された後に実施でき、又は、濾過された沈殿が洗浄された後に実施できる。上述のとおり、好ましい実施態様において、Ca2がイオン交換物質として使用され、非晶質リン酸アルミニウム沈殿が、イオン交換処理工程の間にイオン交換物質と接触するように配置され、望ましくない可溶物がそこから除去される。非晶質オルトリン酸アルミニウムの形成の後、およそ60~100の固形物を含み、約45°Cのおよその最大温度、及び約115~125gcm3の密度を有する懸濁液が、分離のために処理される。例の実施態様において、懸濁液は、従来のフィルタープレスにポンプで送られる。フィルタープレスにおいて、液相リカーと称されることもあるは固相から分離される。およそ35~45の固形分を含むウェットケークは、洗浄サイクルのためにフィルター中に置かれたままである。濾過された濃縮物は、基本的に硫酸ナトリウムの濃縮溶液であるが、フィルターから除かれて、将来の使用のために保存される。フィルタープレスの使用が分離技術として開示されたが、他の種類の分離技術を利用できることが理解できよう。例の実施態様において、ウェットケークの洗浄は、フィルター自体の中で、かつ複数の処理工程で実施される。第一の洗浄において、ケークを汚染している濾過された物質の大部分が除去される。該洗浄工程は、処理された水を、所定の流速で流してケークにかけて使用して実施される。第二の洗浄工程は、やはり処理された水により実施され、汚染物質を、無くさないとしてもさらに低減することができる。わずかにアルカリ性の溶液を使用する第三の洗浄を利用して、ケークを中和し、そのpHを70の範囲に維持することができる。圧縮空気をケークにある期間吹きつけることができる。好ましくは、湿った生成物の固形分含量は、約35~45である。特定の洗浄技術及び順序の利用が開示されてきたが、他の種類の洗浄技術を利用できることが理解できよう。湿っており洗浄されておよそ35の固形分を含むフィルターケークが、コンベアベルトによりプレスフィルターから抜き取られ、反応器分散器に移動されるように、ケーク分散液を処理できる。ケークの分散は、テトラピロリン酸ナトリウムの希釈溶液の添加により補助される。分散工程の後、約30~50の固形分パーセンテージを持つリン酸アルミニウムマッドが乾燥ユニットにポンプで送られるとき、次いで生成物は乾燥される。例の実施態様において、物質からの水の除去は、約300°C未満の温度、好ましくは約40~140°Cの温度、より好ましくは約130°C未満の温度の熱気流の試料を通る注入によるターボドライヤータイプなどの乾燥装置により実施できる。生じる乾燥非晶質リン酸アルミニウム生成物の最終的な水含量は、約10~20重量の水である。特定の乾燥技術の利用が開示されてきたが、他の種類の乾燥技術が利用できることを理解できよう。製造のアルミン酸ナトリウム法他の例のプロセスにおいて、非晶質リン酸アルミニウムは、米国公開特許第20080038556号に開示されるとおり、アルミニウム源としてアルミン酸ナトリウムを使用して製造される。そのような実施態様において、非晶質リン酸アルミニウムは、リン酸と水酸化アルミニウムとの反応により製造される。該プロセスは、アルミン酸ナトリウムを使用して実施できる中和の工程をさらに含み得る。特定の実施態様において、非晶質リン酸アルミニウムを製造するプロセスは、リン酸と、水酸化アルミニウムと、アルミン酸ナトリウムとを反応させることを含む。一実施態様において、非晶質リン酸ナトリウムアルミニウムを製造するプロセスは、リン酸アルミニウムとアルミン酸ナトリウムとを反応させることを含む。一実施態様において、該反応は2工程を含む。第一工程において、リン酸は水酸化アルミニウムと反応し、酸性のpHでリン酸アルミニウムを生み出す。一実施態様において、非晶質リン酸アルミニウムは、水溶性のリン酸アルミニウムとして生じる。特定の実施態様において、水溶性非晶質リン酸アルミニウムのpHは約35未満である。特定の実施態様において、pHは、約3、25、2、15、又は1である。特定の実施態様において、非晶質リン酸アルミニウムは、より高いpHで微細な固液分散液として生じる。一実施態様において、pHは、約3、4、5、又は6である。第二工程において、第一化学工程から得た酸性リン酸アルミニウム水溶液又は分散液を、アルミン酸ナトリウムと反応させる。特定の実施態様において、アルミン酸ナトリウムは、約10を超えるpHで水溶液として使用される。一実施態様において、アルミン酸ナトリウム水溶液のpHは、約11、12、又は13である。一実施態様において、アルミン酸ナトリウム水溶液のpHは約12を超える。非晶質リン酸アルミニウムナトリウムは固体沈殿として生じる。一実施態様において、固体リン酸アルミニウムナトリウムは、約085のPAlのモル比、及び約050のNaAlのモル比を有する。一実施態様において、固体非晶質リン酸アルミニウムナトリウムは、約1のPAlのモル比、及び約076のNaAlのモル比を有する。特定の実施態様において、他の配合比率の分子を、同じ手順により得ることができる。一実施態様において、固体の水和した水酸化アルミニウムは、第一の化学工程においてリン酸に加えられる。他の実施態様において、固体の水和した水酸化アルミニウムは、精製された液体アルミン酸ナトリウム溶液に加えられて、コロイド状溶液を形成する。他の実施態様において、固体の水和した水酸化アルミニウムは、第二反応工程において、固体として直接、又は水中の固液懸濁液として加えられる。特定の実施態様において、反応は単一の工程で実施される。この例のプロセスにおいて有用なアルミン酸ナトリウムは、当業者に公知である方法により得られるものを含む。例えば、アルミン酸ナトリウムは、ボーキサイト鉱石からアルミナを抽出するバイヤープロセスの第一工程から生じる標準的な化学製品として、精製されたナトリウムに富む溶液及び水酸化ナトリウム、35~55質量である。特定の実施態様において、それは、約110~220のNaAlモル比及び低い不純物を有する。特定の実施態様において、アルミン酸ナトリウム水溶液は、約110、115、120、125、130、135、140、145、150、155、160、165、170、175、180、185、190、195、20、205、210、215、又は22のNaAlのモル比を有する。特定の実施態様において、溶液の色は琥珀色である。特定の実施態様において、溶液の粘度はおよそ100cPである。特定の態様において、アルミン酸ナトリウム溶液は、研磨濾過により精製される。特定の実施態様において、アルミン酸ナトリウム溶液は、固体水酸化アルミニウム及び水酸化ナトリウムから再生される。固体の水和した水酸化アルミニウムは、当業者に公知である方法により得ることができる。一実施態様において、水酸化アルミニウムは、バイヤープロセスにより製造される工業化学品である。固体の水和した水酸化アルミニウムは、溶液の冷却により達成される沈殿により精製されたアルミン酸ナトリウムに富む溶液から得ることができる。一実施態様において、そのように製造されたアルミン酸ナトリウムは、低レベルの不純物及び可変量の湿り気並びに総水分、水和、及び湿り気約220~235質量を有する。一態様において、原料は両方とも、標準的な主要な工業製品であり、ボーキサイト処理の第一及び第二工程でありボーキサイト加工者により大量に製造されるである。一実施態様において、化学反応はリン酸アルミニウムナトリウム7Na717H20の形成をもたらす。リン酸アルミニウムナトリウムの形成後、およそ60~100の固形分を含み、45°Cのおよその最大温度及び115~125gcm3の範囲の密度を有する懸濁液が、ポンプで従来のフィルタープレスに送られる。先に開示された例のプロセスと同様に、この例のプロセスも、所望の低い総可溶物含量を与えるのに有用な1つ以上の処理工程を含む。例の実施態様において、そのような処理工程は、上述のイオン交換プロセスを含む。そのようなイオン交換工程は、非晶質リン酸アルミニウム沈殿の形成の間にその場で、又はその後に、硫酸アルミニウムを含む例のプロセスに関して先に述べたのと同様に実施できる。例の実施態様において、水酸化カルシウム、Ca2が、好ましいアルカリ土類金属イオン交換物質として使用され、処理される非晶質リン酸アルミニウムの望ましくない可溶物含量を低減し、かつ、好ましい化学構造の形成を促す。主な反応物の反応から生じた非晶質リン酸アルミニウム沈殿を含む溶液は、硫酸アルミニウムの例のプロセスに関して先に開示されたとおり、さらに処理でき、例えば分離、洗浄などができる。好ましい実施態様において、非晶質リン酸アルミニウムは、アルミン酸ナトリウムを使用するプロセスにより製造される。アルミン酸ナトリウムプロセスが、硫酸アルミニウムプロセスには存在しない、非晶質リン酸アルミニウムの基本的な特性に対する制御の向上した程度を与えることが発見された。そのような好ましい実施態様において、非晶質ヒドロキシリン酸アルミニウムは、酸性リン酸アルミニウムの3~13to1のPAl水溶液を、アルミン酸ナトリウム3の水溶液と反応させて製造されるが、酸性リン酸アルミニウムは、水酸化アルミニウムをリン酸水溶液に溶解させることにより製造される。生じた非晶質ヒドロキシリン酸アルミニウムは、約051~151のPAl比及び約0251~11のNaAl比を有する。非晶質ヒドロキシリン酸アルミニウムがこの範囲のPAl比を有することが望ましいが、その理由は、これが、対象とするコーティング配合化学作用と適合性のある粒子の形態及び性質の好適な範囲を与えるからである。また、この範囲にあるそのような固体のホスフェート放出率は、腐食防止のための所望のレベルの不動態化を与える。非晶質ヒドロキシリン酸アルミニウムがこの範囲のNaAl比を有することが望ましいが、その理由は、溶解度と放出率とが釣り合っており、フィルムマトリックスの適合性及び不動態化の性質を与えるからである。アルミン酸ナトリウムは、酸性リン酸アルミニウム溶液に加えられ、下記の2つの目的を達成する。第一に、それは、より多くのアルミニウムイオンを加えて、上述の目標とするPAl比を達成する。第二に、アルミニウムイオンを加えると、最終的に、非晶質ヒドロキシリン酸アルミニウム粒子の凝集が起こる。水酸化アルミニウムに加えられる水酸化ナトリウムは前者の溶解を助け、より低い温度での酸性リン酸アルミニウムの反応を加速させ、反応媒体の中和によりリン酸アルミニウムの沈殿を促す。反応条件によって、ナトリウムは、ホスフェート基のリン原子に結合した酸素基をキャップすることにより、かつ溶解状態のホスフェートアニオンと合わさることにより、ヒドロキシリン酸アルミニウム構造中に組み込まれ、いくつかの可能性のある可溶性リン酸ナトリウム化合物の1つを形成し得る。上述のとおり、ナトリウムイオンの存在により促進されるこのキャッピングは、イオン交換プロセスの間に与えられる二価カルシウムイオンによるナトリウムイオンの置換により、制御され、鎖の伸長に転化され得る。この沈殿は下記の競合反応を含むアルミン酸ナトリウムのアルミニウムイオンが、酸性リン酸アルミニウム溶液中のホスフェートアニオンと反応して、固体の凝集した不溶性非晶質ヒドロキシリン酸アルミニウムを形成する及びアルミン酸ナトリウムのナトリウムイオンが、酸性リン酸アルミニウム溶液のホスフェートアニオンと反応して、可溶性のリン酸ナトリウム塩を形成する。これらの反応のいずれかの優勢は、具体的な反応条件、とりわけ、温度及び酸性リン酸アルミニウムの固体のヒドロキシリン酸アルミニウムへの転化に利用できるアルミニウムの濃度に依存する。最初に、アルミニウムカチオンはホスフェートアニオンと錯化し、ついには一団となって粒子を形成し、それが凝集して不溶性粒子を形成する。形成されるリン酸ナトリウム塩は可溶性であり、溶解状態にとどまる。したがって、アルミン酸ナトリウムのゆっくりした添加、長い撹拌、及び高温は、可溶性のナトリウム塩を犠牲にしてヒドロキシリン酸アルミニウムの形成を有利にするだろう。そのため、このようにプロセスを制御すると、最終生成物に存在する望ましくない可溶性の塩のレベルが低減する。或いは、アルミン酸ナトリウムを酸性リン酸アルミニウムに速やかに添加すると、生成物のランダムな混合物が形成するだろう。アルミン酸ナトリウムのナトリウムは、どこかに行く必要があるので、それはヒドロキシリン酸アルミニウムの酸素基をキャップし、それは水酸化ナトリウムとして吸蔵されたままであり、それは利用可能なホスフェートと反応してナトリウム塩を形成し、かつ又は、それはヒドロキシリン酸アルミニウム粒子の表面で対イオンになる。このようにプロセスを制御すると、高レベルの望ましくない可溶物が生じる。非晶質ヒドロキシリン酸アルミニウム沈殿を形成した後、該沈殿は濾過され、洗浄され、湿式粉砕され、噴霧乾燥され、約05~8ミクロンのD50の粒度分布を有する白色パウダーを与える。例の実施態様において、非晶質ヒドロキシリン酸アルミニウムが約09~1のPAl比を有し、約1ミクロンのD50及び約4ミクロン未満のD90の粒度分布を有することが望ましい。耐食性コーティング組成物に使用するために、非晶質リン酸アルミニウムが約20ミクロン未満、好ましくは約05~10ミクロンの範囲、より好ましくは約10~80ミクロンの範囲の粒径を有することが望ましい。約05ミクロン未満の粒径は、コーティング配合物の処理に干渉し、結合剤樹脂吸収の増大によりフィルム性質に悪影響を与え得る。非晶質リン酸アルミニウムの基本的な特性に対する制御増大は、アルミン酸塩の濃度を操作することにより達成されるが、それは、生じる非晶質リン酸アルミニウム中のPAl比を上述の望ましい量に調整及び微調整するように作用し、それにより、不動態化アニオンの所望の制御された送達を与えることができる非晶質リン酸アルミニウムの形成を促進する。さらに、製造のアルミン酸ナトリウムプロセスは、以前は利用可能でなかった総可溶物含量を制御する方法を与え、例えば、総可溶物含量は、アルミン酸塩溶液に組み込まれる塩基の量により制御でき、それにより所望のフィルム安定性及び完全性を有するコーティング組成物の形成が促進される。さらに、アルミン酸ナトリウムプロセスは、特定の最終使用耐食用途において使用するための非晶質リン酸アルミニウムの所望の性能特性の調整を可能にするように、共に、又は個別に作用する、添加の順序、撹拌の速度、反応器中の滞留時間、及び温度制御などの他のプロセス変量の操作を容易にする。これらの変量により影響を受け得る性質には、望ましくない可溶物の量、不動態化アニオンの放出率、非晶質リン酸アルミニウムの粒度分布、不動態化アニオンの量がある。例えば、アルミン酸塩を非晶質リン酸アルミニウムに加える速度及び反応器内の反応生成物の滞留時間は、無秩序度を制御するように作用し得るが、その理由は、それが、上述の可能性のある反応種及び可能性のある反応生成物に関連するからである。上述のとおり製造された非晶質リン酸アルミニウムは、非晶構造を維持し結晶構造への転化を避ける目的のため、好ましくは高温乾燥又は他の熱処理に付されない。このように形成された非晶質リン酸アルミニウムが、低温乾燥の後ですら、望ましい非晶構造を保持することを発見したが、この構造は腐食防止顔料として使用するための独特な利点特徴を与える。そのような非晶質リン酸アルミニウムは、結晶性リン酸アルミニウムと比べると著しく増大した水吸着能力又は再水和の程度を示すが、それにより、そのような非晶質リン酸アルミニウムは、乾燥によりいったん脱水すると、再水和して最大約25重量の水を含むことができる。この特徴は、非晶質リン酸アルミニウムが、非水性結合ポリマーを含む耐食性コーティング組成物と共に使用される場合、特に有用である。そのようなコーティング組成物において、非晶質リン酸アルミニウムは、腐食防止顔料であるほかに、水分捕捉剤として、硬化したフィルムへの水の浸入を遅くさせ、硬化したフィルムへの水の拡散を制限する両方の役割を果たす。そのため、この水吸着特性は、腐食制御のもう1つの水分バリア機構を与えるように機能する。この効果は、電気インピーダンス分光法を利用して効果を試験することにより示された。先に開示されたアルミン酸塩プロセスを利用して製造された非晶質リン酸アルミニウムは、二次的な成分ドーパントの包含を可能にし、最終使用条件下でこれらの成分の制御放出を与える独特な化学構造を有する。具体的には、アルミン酸塩プロセスにより製造された非晶質リン酸アルミニウムは、非晶質リン酸アルミニウム骨格構造の中と外の両方に存在する不動態化アニオンを含む化学構造を有する。上述のとおり、アルミン酸塩プロセスは、試薬の注意深い操作を可能にするが、それにより、非晶質リン酸アルミニウムが実際に特定の不動態化アニオン、例えばリン酸塩のキャリアである制御された放出組成物が製造される。この特徴により、ベースの非晶質リン酸アルミニウムの放出性を、封入された可溶性リン酸塩と組み合わせることにより、不動態化ホスフェートアニオンの放出率を調整できる。そのため、生じた非晶質リン酸アルミニウムは2つの固体の単純な混合物ではなく、むしろ可溶性の塩が非晶質リン酸アルミニウム骨格構造と密接して同時に製造される製造プロセスの結果である。アルミン酸塩プロセスは、イオンクラスターの間にアルミニウムの橋を選択的に製造することができ、それは、PAl比に依存して、生成物の形態の特徴を決定する。記載された方法により製造された非晶質リン酸アルミニウムは、20m2gより高いが約80m2g未満の表面積BET法により測定を有する。例の実施態様において、表面積は、約20~60m2gの範囲、より好ましくは、約20~30m2gの範囲である。耐食性コーティング組成物は、選択された結合ポリマーを上述の量の非晶質リン酸アルミニウムと合わせることにより製造される。非晶質リン酸アルミニウムは、配合状態又は好みにより、乾燥したパウダーの形態の組成配合物のために提供でき、又はスラリー若しくは液体懸濁液の形態で提供できる。表1は、参考のために本明細書に開示した方法で製造したエポキシポリアミドプライマー組成物の形態の、例の耐食性コーティング組成配合物を表す。この例において、第一エポキシ樹脂は、EPON828などのジグリシジルエーテル又はビスフェノールAに基づく液体エポキシ樹脂であり、添加剤は、フィルム形成における流延性を高めるポリマーであり、顔料分散剤はAntiterraUなどの添加剤であり、溶媒1はトルエン又はキシレンなどの芳香族溶媒であり、溶媒2はグリコールエーテルであり、沈降防止添加剤はBentoneSDなどのチキサトロープなどのポリアミド樹脂である。非晶質リン酸アルミニウムの装入量は、組成物の総重量に対しておよそ10重量であった。さらに、この例の配合物の変形を、5及び15重量の非晶質リン酸アルミニウム装入レベルで製造した。これらの例のエポキシ系組成物を鋼鉄基材に適用し、完全に硬化したフィルムを形成させた。フィルム試料を、ASTMD589405に準じた曝露試験、プロヒージョン試験、及びASTMB117塩霧曝露に付した。試料の評価は、ASTMD610、D714、及びD1454に準じて実施した。これらの試験のそれぞれにおいて、エポキシ系試料は、例えばクロム酸亜鉛、モリブデン酸亜鉛、及びリン酸亜鉛などの従来の防止顔料を含む従来の腐食コーティング組成物と少なくとも同様に良好な性能を示すか、又はより優れた性能を示した。上述の目視の試験に加え、エポキシ系の例の試料を、電気インピーダンス分光法を利用しても試験した。EIS試験の間、5塩化ナトリウム溶液への2000時間の曝露後、リン酸亜鉛及びモリブデン酸亜鉛含有の従来試料はインピーダンスの著しい低下を示し、フィルムのバリア性が低下し、対照に比べてフィルムが電解質で飽和し、腐食プロセスが開始したことを示す。腐食を開始するプロセスが、これらの確立された腐食防止顔料の存在下で起こったことを意味するので、これは驚くべき大変な観察である。破断機構の次の工程は、フィルムの基材に対する接着結合の劣化であり、それによりさらに多くの部位を解放して腐食が活発に起こるようにする。EIS試験から得た予期せぬ結果は、5重量及び15重量の非晶質リン酸アルミニウムを装入したエポキシ系試料の両方が、対照に比べて一桁エポキシフィルムのインピーダンスの増加を示した観察であった。この結果は、これらの試料の非晶質リン酸アルミニウムが、水捕捉剤として働いて、拡散している水をマトリックスから除去し、腐食反応を防止したことによりエポキシのバリア性を高めていることを示す。水がフィルムに浸透するにつれ、水はフィルム中に存在する非晶質リン酸アルミニウム粒子に引きつけられ、該粒子に蓄積する。水は、優先的に非晶質リン酸アルミニウムに吸着され、局所的な粒子飽和の後で初めて水はその位置を越えてフィルム中に進行する。これが起こる場合、次の非晶質リン酸アルミニウムの層が水を吸着するだろう。これはフィルムを通る水の拡散を著しく遅くし、それによりフィルムの耐用寿命を増加させる。さらに、再水和し飽和した非晶質リン酸アルミニウム粒子の周りの水の存在は、移動しつつある水へのホスフェートアニオンの放出をもたらす。したがって、フィルムを通って基材へ水が拡散できるほど十分に耐用寿命が長い場合ですら、基材に到達する水溶液は不動態化ホスフェートアニオンを含み、それにより鋼鉄基材の腐食を防止するだろう。さらに、非晶質リン酸アルミニウムが、防止するほどの量のホスフェートアニオンを放出する能力は、フィルム中の物理的欠陥又は損傷の部位で腐食防止を与える。この発見により、プライマーだけではなくミッドコート及びトップコートにおけるバリア促進剤としての非晶質リン酸アルミニウムの実際的な混入が可能になる。従来の防止顔料は、腐食制御の不動態化機構のみを与えるので、プライマーにおいてしか価値がない。本発明による非晶質リン酸アルミニウム及びそれを含むコーティング組成物は、二重の機構、水吸着促進バリア性及び不動態化アニオンの放出により腐食から保護する。表2は、参考のために、本明細書に開示される方法で製造したアクリルラテックスプライマー組成物の形態の、例の耐食性コーティング組成配合物を表す。この例において、顔料分散剤はSurfynolCT131であり、腐食防止顔料は、製造のアルミン酸ナトリウム法により製造した非晶質リン酸アルミニウムでありパウダーの形態で与えられ、消泡剤はDrewplusL475であり、融合剤1はEastmanEBであり、融合剤2はDowanolDPnBであり、融合剤3はTexanolエステルアルコールであり、分散剤界面活性剤はSurfynolDF210であり、可塑剤はSanticizer160であり、フラッシュさび防止剤は安息香酸アンモニウム塩であり、HASE増粘剤はAcrysolTT615である。この配合物中の非晶質リン酸アルミニウムの装入量は、組成物の総重量に対しておよそ46重量であった。上述のアクリルラテックス系耐食性コーティング組成物を、エポキシ系組成物に関して先に記載したとおり鋼鉄基材に適用し、硬化させて保護フィルムを形成した。得られた試料をASTMD589405に準じて塩霧及びプロヒージョン試験に付した。試験は、アクリルラテックス系耐食性コーティング組成物が、フラッシュさび防止剤を使用してもしなくても従来の耐食性コーティング組成物よりもおよそ23性能が良かったことを示した。フラッシュさび防止剤なしの優れた性能は驚くべきことであり予想外であったが、適用期間を含むコーティングの耐用寿命の全ての段階でのホスフェートアニオンの制御放出のためである。先に示されたとおり、本発明の実施態様は、非晶質リン酸アルミニウムを含む新規な耐食性コーティング組成物を与える。本発明は限定された数の実施態様に関して記載されてきたが、1つの実施態様の具体的な特徴を本発明の他の実施態様に帰するべきではない。どの単一の実施態様も、本発明の全態様を代表するものではない。いくつかの実施態様において、組成物又は方法は、本明細書に言及されない多くの化合物又は工程を含み得る。他の態様において、組成物又は方法は、本明細書に列記されない化合物又は工程を全く含まないか、又は実質的に含まない。例えば、所望ならば、非晶質リン酸アルミニウムに加えて、耐食値を有すると知られている1種以上の成分、例えば、亜鉛、カルシウム、ストロンチウム、クロメート、ボレート、バリウム、マグネシウム、モリブデン、及びこれらの組み合わせなどのカチオンを含む耐食性コーティング組成物を製造できる。そのような他の元素の添加は、コーティング組成物の耐食性効果を増加又は補うように作用することができる。さらに、本明細書に記載される耐食性コーティング組成物が、非晶形態のリン酸アルミニウムを含むように設計されてきたが、本明細書に記載される耐食性組成物が公知の結晶形態のリン酸アルミニウムを含み得ることが理解できよう。例えば、そのような結晶質リン酸アルミニウムは、コーティング組成物の設計された耐食性機構及び又は性質に悪影響を与えないか、又は損なわないような量で存在できる。記載された実施態様からの変形及び改良が存在する。コーティング組成物及び又は非晶質リン酸アルミニウムを製造する方法は、いくつかの行為又は工程を含むものとして記載されている。これらの工程又は行為は、特記されない限り、任意の配列又は順番で実施できる。最後に、本明細書に開示される数は、その数を記載するのに約又はおよそという言葉が使用されているかどうかにかかわらず、近似を意味するように解釈されるべきである。添付される請求項は、そのような改良及び変形の全てを本発明の範囲内にあるものとして含むものとする。